(57)【特許請求の範囲】
【請求項１】
巻芯と、
上記巻芯の外周面に嵌合され、テープ状の接着フィルムが巻回される環状の弾性体と、
上記巻芯の両側に設けられたリールフランジとを備え、
上記弾性体は、ショアＡ硬度が３０°より大きく９０°未満であり、
上記リールフランジには、上記弾性体が圧縮変形した際に、該弾性体の一部が逃げる退避スペースが設けられているリール部材。
【請求項２】
上記弾性体は、ショアＡ硬度が８０°以上である請求項１記載のリール部材。
【請求項３】
上記巻芯及び上記弾性体の回転が規制された状態で、巻回された上記接着フィルムを引き出したときに掛かる最大負荷が５Ｎ以上である請求項２記載のリール部材。
【請求項４】
上記退避スペースは、上記リールフランジの内面に、上記弾性体と対峙して形成され、断面積比率が、上記弾性体の断面積に対し、３．５〜２０％である請求項１記載のリール部材。
【請求項５】
上記退避スペースは、上記弾性体が最大限に変形した際に、該弾性体と当接する大きさである請求項４記載のリール部材。
【請求項６】
上記退避スペースは、上記リールフランジの内面に、上記弾性体と対峙した位置に環状の凹溝が形成されてなる請求項１〜請求項５のいずれか１項に記載のリール部材。
【請求項７】
上記退避スペースは、上記リールフランジの内面に複数のリブが放射状に設けられるとともに、上記リブの内周側の端部が上記弾性体と対峙する位置との境界位置とされることにより形成される請求項１〜請求項５のいずれか１項に記載のリール部材。
【請求項８】
上記退避スペースは、上記リールフランジの内面に、該リールフランジと同心円状の環状リブが上記弾性体と対峙した位置に設けられることにより形成されてなる請求項１〜請求項５のいずれか１項に記載のリール部材。
【請求項９】
上記接着フィルムが巻回されている請求項１〜請求項８のいずれか１項に記載のリール部材。
【発明の詳細な説明】
【技術分野】
【０００１】
本発明は、テープ状の接着フィルムが巻回されるリール部材に関し、特に、巻芯に弾性体が装着され、該弾性体に接着フィルムが巻回されるリール部材に関する。
【背景技術】
【０００２】
従来から、基板に接着フィルムを用いて電子部品を実装する実装法が用いられている。例えば、液晶表示パネル（ＬＣＤパネル）の周縁部に導電性の接着フィルムを介して液晶駆動回路であるＩＣチップを実装するＣＯＧ（Chip on Glass）実装法や、太陽電池セルにインターコネクタとなるタブ線を接続する接続法が挙げられる。
【０００３】
導電性の接着フィルムは、バインダー樹脂に導電性粒子が分散された接着剤層が、支持体となるベースフィルム上に形成されたものである。このような導電性接着フィルム５０は、例えば、図１１に示すように、リールフランジ５２を有するリール部材５１の巻芯５３に巻回されたリール巻装体の形状で使用される（例えば、特許文献１を参照）。
【０００４】
ところで、導電性接着フィルム５０のリール交換を行うためには一端ラインを停止し、接着フィルムを搬送ローラに引き回す等繁雑な作業を要し、ＣＯＧ実装等の工程において大きなタイムロスとなっている。このため、導電性接着フィルム５０のリール交換作業の簡素化や交換回数の低減のための方策が種々試みられている。なかでも、導電性接着フィルム５０の長尺化がリール交換の回数低減に効果的である。
【０００５】
しかし、リール部材５１の巻芯５３に導電性接着フィルム５０が長尺に巻回されることで、巻芯５３付近に巻圧が累積して巻締まりが起こる。これにより、リール巻装体は、バインダー樹脂がベースフィルムの両側からはみ出し、実使用時に接着性や導通信頼性を損なうおそれがある。また、はみ出したバインダー樹脂がリールフランジ５２に付着して導電性接着フィルム５０を正常に引き出せなくなるいわゆるブロッキングという現象が発生するおそれがある。この減少は、特に、常温においてバインダー樹脂の粘性が低い導電性接着フィルムにおいて、顕著にみられる傾向があった。
【先行技術文献】
【特許文献】
【０００６】
【特許文献１】特開２００１−１７１０３３号公報
【特許文献２】特開２０１０−２５７９８３号公報
【特許文献３】特開２０１１−５８００７号公報
【発明の概要】
【発明が解決しようとする課題】
【０００７】
このような不具合に対して、ベースフィルムを接着剤層よりも幅広に設けることではみ出しを抑制する方法（特許文献２、３を参照）や、接着フィルムを巻き取る張力を巻芯部側よりも外周側で弱くすることで巻芯部に巻圧が集中することを防止する方法（いわゆるテーパーテンション）も提案されている。
【０００８】
しかし、ベースフィルムを接着剤層よりも幅広にする方法では、製造が煩雑であることに加え、はみ出しやブロッキングを抑制することはできても、接着剤層が巻圧によって流動することは防止できず、実使用時において接着性や導通信頼性を損なうおそれは依然として残る。
【０００９】
また、テーパーテンションをかけると、図１２に示すように、巻芯の外周側で張力不足による巻ズレや巻緩みが発生し、また、図１３に点線で示すように、導電性接着フィルム５０の巻装体からの脱落などが起きやすくなるなど、別の問題が生じる。
【００１０】
そこで、本発明は、接着フィルムの長尺化を図ると共に、巻圧集中によるはみ出しやブロッキングを抑制し、かつ巻ズレ等も防止することができるリール部材を提供することを目的とする。
【課題を解決するための手段】
【００１１】
上述した課題を解決するために、本発明に係るリール部材は、巻芯と、上記巻芯の外周面に嵌合され、テープ状の接着フィルムが巻回される環状の弾性体と、上記巻芯の両側に設けられたリールフランジとを備え、上記弾性体は、ショアＡ硬度が３０°より大きく９０°未満であり、上記リールフランジには、上記弾性体が圧縮変形した際に、該弾性体の一部が逃げる退避スペースが設けられている。
【発明の効果】
【００１２】
本発明によれば、弾性体は、接着フィルムが巻回されるとともに、弾性変形自在とされることにより、接着フィルムの巻装体に巻締まりが発生した場合にも、巻圧を吸収し、はみ出しやブロッキングを防止することができる。
【図面の簡単な説明】
【００１３】
【図１】本発明が適用されたリール部材を示す側面図である。
【図２】接着フィルムの巻回状態が崩れたリール部材を示す断面図である。
【図３】本発明が適用されたリール部材を示す側面図である。
【図４】本発明が適用された他のリール部材を示す側面図である。
【図５】本発明が適用された他のリール部材を示す側面図である。
【図６】本発明が適用された他のリール部材を示す側面図である。
【図７】本発明が適用された他のリール部材を示す側面図である。
【図８】接着フィルムの構成を示す断面図である。
【図９】実施例における、はみ出しの測定方法を示す斜視図である。
【図１０】実施例における、巻締まり負荷強度の測定方法を示す側面図である。
【図１１】従来のリール部材を示す斜視図である。
【図１２】従来のリール部材において巻きズレや巻き緩みが生じた状態を示す側面図である。
【図１３】従来のリール部材において巻締まりや接着フィルムの巻装体からの脱落が生じた状態を示す側面図である。
【発明を実施するための形態】
【００１４】
以下、本発明が適用されたリール部材について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることは勿論である。
【００１５】
本発明が適用されたリール部材１は、図１に示すように、巻芯３と、巻芯３の外周面に嵌合され、テープ状の接着フィルム２が巻回される弾性リング４と、巻芯３の両側に設けられたリールフランジ５とを備える。
【００１６】
［巻芯／弾性リング］
巻芯３は、円筒形状をなし、中心部に弾性リング４を回転駆動する図示しない回転装置が挿通する挿通口３ａが形成されている。また、巻芯３は、後述する接着フィルム２と略同じ幅又は接着フィルム２の幅以上の幅を有し、外周面には弾性リング４が嵌合され一体化されている。
【００１７】
弾性リング４は、ゴム等の弾性体からなり、円筒形状をなし、接着フィルム２と略同じ幅又は接着フィルム２の幅以上の幅を有する。また、弾性リング４は、巻芯３に嵌合されることにより、巻芯３及びリールフランジ５と一体化されている。この弾性リング４は、接着フィルム２が巻回されるとともに、弾性変形自在とされることにより、接着フィルム２の巻装体に巻締まりが発生した場合にも、巻圧を吸収し、はみ出しやブロッキングを防止することができる。また、リール部材１は、弾性リング４を設けることにより、接着フィルム２を大きな張力で巻回することができる。
【００１８】
弾性リング４は、ショアＡ硬度で３０°〜９０°の硬度を有する。リール部材１は、弾性リング４の硬度がショアＡ硬度で９０°より大きいと、硬くなり過ぎて、リング径によっては円筒形状に成型できず、また成型できた場合にも接着フィルム２の巻回時に巻圧を吸収しきれずにはみ出しやブロッキングが起きる危険がある。また、リール部材１は、弾性リング４の硬度がショアＡ硬度で３０°未満であると、接着フィルム２の巻回時に、巻圧によって弾性リング４が潰れて接着フィルム２の巻装体が変形しやすくなり、巻締まり負荷強度が低下する。
【００１９】
ここで、巻締まり負荷強度とは、巻芯３及び弾性リング４の回転が規制された状態で、巻回された接着フィルム２を引き出したときに掛かる最大負荷をいう。一般に、リールフランジに巻芯が固定されてなる従来のリール部材においては、巻芯の回転が規制された状態で、巻回された接着フィルムを強引に引き出すと、接着フィルム巻装体に巻圧が生じ、巻装体内周側に向かって巻圧が累積していく。そのため、接着フィルムの引き出しに掛かる負荷は増加していくが、ある点を境に急激に減少し、低負荷で引き出しが可能となってしまう。これは、図２に示すように、接着フィルム巻装体に掛かる巻圧の増大によってリールフランジ５２がフィルム巻装体を支持しきれずに左右に湾曲するなどにより、巻回状態が崩れて累積した巻圧が開放され、また、接着フィルム５０が正常に重畳されずこれ以上正常に巻圧を累積支持し得なくなったことによる。このように巻回状態が崩れるまで巻圧が累積された接着フィルム巻装体では、バインダー樹脂のはみ出しやブロッキング、接着フィルムの脱落などが生じ、正常に接着フィルム２を巻き出すことができない。
【００２０】
リール部材の巻締まり負荷強度とは、接着フィルムの巻装体に巻締まりによる負荷が掛かったときに、正常な巻回状態を維持し得る最大の負荷強度をいい、接着フィルム巻装体にこの負荷強度を超えて負荷が掛かると巻回状態が崩れ、低負荷での引き出しが可能となる。すなわち、巻締まり負荷強度は、接着フィルムの巻装体の巻締まりに対して、巻回状態を維持し巻圧を支持し得る耐性を示すものとなる。
【００２１】
そして、ショアＡ硬度が９０°より大きい弾性リング４では、巻締まりによる巻圧を吸収することができず、巻圧が巻装体に掛かることで巻回状態が崩れる。また、ショアＡ硬度が３０°未満の弾性リング４では、巻締まりに対して容易に変形し、巻回状態を維持し得ず、巻き崩れが生じ、巻締まり負荷強度が低下する。このため、弾性リング４は、ショアＡ硬度で３０°〜９０°の硬度を有することが好ましい。
【００２２】
［ショアＡ硬度が８０°以上］
また、弾性リング４は、ショアＡ硬度で８０°以上とすることにより、巻芯３及び弾性リング４の回転が規制された状態で、巻回された接着フィルム２を引き出したときに掛かる最大負荷、すなわち巻締まり負荷強度が、５Ｎ以上とすることができる。
【００２３】
弾性リング４は、例えば、ブチゴムル、ニトリルゴム、ＮＥ、ウレタンなどのゴムを使用して形成される。また、反発弾性が高い材質を用いることにより、接着フィルム２の巻き品質が向上する。このような弾性リング４の材料としては、ウレタン、ＮＲ、ブタジエンゴム、イソプレンゴム、シリコーンゴムがある。
【００２４】
なお、弾性リング４は、発泡体のような巻圧に対して体積収縮を伴う材料を用いた場合、所望の硬度を得ることができず、接着フィルム２の巻締まりに対して容易に変形し、巻回状態を維持し得ない。そのため、弾性リング４は、ゴム等のように、所望の硬度を備える材料を用いることが好ましい。例えば、オレフィン系発泡体や発泡ウレタン等の発泡系の弾性材料は、弾性率（ヤング率）で０．００５〜０．０６ＧＰａであるのに対して、ゴム系では０．０１〜０．１ＧＰａと数値的にも優位である。
【００２５】
また、弾性リング４は、ゴム硬度や巻回される接着フィルム２の長さに応じて、適宜厚さを調整することができ、例えば巻回される接着フィルム２の長さが２００〜５００ｍの場合では、厚み０．５〜１０ｍｍの範囲とすることが好ましい。
【００２６】
［リールフランジ］
これら巻芯３及び弾性リング４の両側にはリールフランジ５が設けられている。リールフランジ５は、弾性リング４に巻回された接着フィルム２を支持するものであり、例えば透明なプラスチック材料を用いて円盤状に形成されている。また、リールフランジ５は、接着フィルム２と接する面に、静電処理を施すようにしてもよい。静電処理を施す方法としては、例えば、ポリチオフェン等の化合物を塗布する方法が挙げられる。
【００２７】
［退避スペース］
リールフランジ５には、累積した巻圧によって弾性リング４が圧縮変形した際に、弾性リング４の一部が退避する退避スペース１０が設けられている。弾性リング４は、ゴム等の材料で形成され、巻圧がかかることによって圧縮されると、体積が収縮することなく変形することで巻圧を吸収する。退避スペース１０は、変形された弾性リング４の一部が退避するスペースであり、例えば図３に示すように、リールフランジ５の内周面に凹設されている。
【００２８】
この退避スペース１０は、リールフランジ５の内周面の、弾性リング４の側面と対峙する位置に設けられている。退避スペース１０は、例えば図３に示すように、左右一対のリールフランジ５ａ、５ｂの弾性リング４の側面と対峙する位置に、同形状の環状の凹溝１１が設けられてなる。この退避スペース１０は、一方のリールフランジ５ａ側の凹溝１１ａの深さをＡ、他方のリールフランジ５ｂ側の凹溝１１ｂの深さをＣ、両リールフランジ５ａ、５ｂの凹溝１１ａ，１１ｂの幅をＤとすると、幅Ｄは弾性リング４の厚さと同じとされる。
【００２９】
このとき、退避スペース１０は、弾性リング４の幅をＢとすると、退避スペース１０断面積（Ａ×Ｄ＋Ｃ×Ｄ）／弾性リング４断面積（Ｂ×Ｄ）が３．５〜２０％とすることが好ましい。退避スペース１０と弾性リング４との断面積比率が３．５％未満、すなわち退避スペース１０が狭小すぎると接着フィルム２の巻回時に巻圧に応じて弾性リング４が圧縮変形して退避することができず、巻圧を吸収できない。また、退避スペース１０と弾性リング４との断面積比率が２０％より大きいと、圧縮変形が不安定となり弾性体としての機能が低下したり、接着フィルム２の巻き崩れなどの不具合が起きる。
【００３０】
また、退避スペース１０は、弾性リング４が最大限に変形した際に、弾性リング４と当接して支持する大きさとすることが好ましい。これにより、退避スペース１０は、圧縮変形した弾性リング４を支持し、巻圧の安定した吸収が可能となる。
【００３１】
［他の退避スペース：リブ１］
なお、退避スペース１０は、リールフランジ５の内周面に凹溝１１を形成する他にも、図４に示すように、リールフランジ５の内周面に複数の凸条リブ１２を放射状に設けるとともに、凸状リブ１２と弾性リング４との間にクリアランスを設け、弾性リング４とリールフランジ５との距離や、弾性リング４と凸状リブ１２との距離を調整することにより形成してもよい。
【００３２】
図４に示す場合、弾性リング４とリールフランジ５及び凸状リブ１２との間にクリアランスを設けることで、退避スペース１０は、弾性リング４と凸状リブ１２との間及び弾性リング４とリールフランジ５との間に形成される。
【００３３】
また、退避スペース１０は、図５に示すように、凸状リブ１２と弾性リング４とを接触させて、凸状リブ１２の高さを調整することにより形成してもよい。この場合、退避スペース１０は、弾性リング４とリールフランジ５との間となる。
【００３４】
［他の退避スペース：リブ２］
なお、退避スペース１０は、リールフランジ５の内周面に凹溝１１を形成する他にも、図６に示すように、リールフランジ５の内周面に複数の凸条リブ１２を放射状に設けるとともに、当該凸条リブ１２の内周側の端部を弾性リング４と対峙する位置との境界位置とすることにより形成してもよい。
【００３５】
すなわち、リールフランジ５は、弾性リング４と対峙する位置には凸条リブ１２が設けられず、弾性リング４に巻回される接着フィルム２と対峙して設けられる。これにより、リールフランジ５は、凸条リブ１２によって接着フィルム２の巻装体側面を支持し、バインダー樹脂との接触面積を減らし、ブロッキングを抑制することができる。
【００３６】
このときも、退避スペース１０は、一方のリールフランジ５ａ側の凸条リブ１２ａの高さをＡとし、他方のリールフランジ５ｂ側の凸条リブ１２ｂの高さをＣとし、弾性リング４の厚さをＤとし、弾性リング４の幅をＢとすると、退避スペース１０断面積（Ａ×Ｄ＋Ｃ×Ｄ）／弾性リング４断面積（Ｂ×Ｄ）が３．５〜２０％とすることが好ましい。
【００３７】
［他の退避スペース：環状リブ］
また、退避スペース１０は、図７に示すように、リールフランジ５の内周面に、環状リブ１３を突設することにより形成してもよい。環状リブ１３は、内側が圧縮変形された弾性リング４の退避スペースとなるものであり、リールフランジ５と同心円状に形成され、かつ、弾性リング４の外周側の側面に当接される。
【００３８】
［接着フィルム］
ここで、リール部材１に巻回される接着フィルム２について説明する。接着フィルム２は、図８に示すように、接着剤層２０と接着剤層２０を支持する支持体となるベースフィルム２１とを備える。
【００３９】
接着剤層２０は、バインダー（絶縁性接着剤組成物）２０ａに導電性粒子２２を含有する異方性導電フィルム（ＡＣＦ：Anisotropic Conductive Film）とすることができるが、これに限定されず、バインダー２０ａに導電性粒子２２を含有しない絶縁性接着フィルム（ＮＣＦ：Non-Conductive Film）であってもよい。
【００４０】
接着フィルム２のバインダー２０ａは、例えば、膜形成樹脂、熱硬化性樹脂、潜在性硬化剤、シランカップリング剤等を含有する通常のバインダーを用いることができる。接着フィルム２は、バインダー２０ａに導電性粒子２２が分散された異方性導電組成物、又は、バインダー２０ａに導電性粒子２２を含有しない絶縁性接着剤組成物を、ベースフィルム２１上に塗布することにより、ベースフィルム２１上に形成される。
【００４１】
ベースフィルム２１は、バインダー２０ａをフィルム状に支持するものであり、例えば、ＰＥＴ（Poly Ethylene Terephthalate）、ＯＰＰ（Oriented Polypropylene）、ＰＭＰ（Poly-4-methlpentene−1）、ＰＴＦＥ（Polytetrafluoroethylene）等にシリコーン等の剥離剤を塗布することにより形成される。
【００４２】
バインダー２０ａに含有される膜形成樹脂としては、平均分子量が１００００〜８００００程度の樹脂が好ましい。膜形成樹脂としては、エポキシ樹脂、変形エポキシ樹脂、ウレタン樹脂、フェノキシ樹脂等の各種の樹脂が挙げられる。中でも、膜形成状態、接続信頼性等の観点からフェノキシ樹脂が特に好ましい。
【００４３】
熱硬化性樹脂としては、常温で流動性を有していれば特に限定されず、例えば、市販のエポキシ樹脂、アクリル樹脂等が挙げられる。
【００４４】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。これらは単独でも、２種以上の組み合わせであってもよい。
【００４５】
アクリル樹脂としては、特に制限はなく、目的に応じてアクリル化合物、液状アクリレート等を適宜選択することができる。例えば、メチルアクリレート、エチルアクリレート、イソプロピルアクリレート、イソブチルアクリレート、エポキシアクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス[４−（アクリロキシメトキシ）フェニル]プロパン、２，２−ビス[４−（アクリロキシエトキシ）フェニル]プロパン、ジシクロペンテニルアクリレート、トリシクロデカニルアクリレート、トリス（アクリロキシエチル）イソシアヌレート、ウレタンアクリレート、エポキシアクリレート等を挙げることができる。なお、アクリレートをメタクリレートにしたものを用いることもできる。これらは、１種単独で使用してもよいし、２種以上を併用してもよい。
【００４６】
潜在性硬化剤としては、特に限定されないが、例えば、加熱硬化型、ＵＶ硬化型等の各種硬化剤が挙げられる。潜在性硬化剤は、通常では反応せず、熱、光、加圧等の用途に応じて選択される各種のトリガにより活性化し、反応を開始する。熱活性型潜在性硬化剤の活性化方法には、加熱による解離反応などで活性種（カチオンやアニオン）を生成する方法、室温付近ではエポキシ樹脂中に安定に分散しており高温でエポキシ樹脂と相溶・溶解し、硬化反応を開始する方法、モレキュラーシーブ封入タイプの硬化剤を高温で溶出して硬化反応を開始する方法、マイクロカプセルによる溶出・硬化方法等が存在する。熱活性型潜在性硬化剤としては、イミダゾール系、ヒドラジド系、三フッ化ホウ素−アミン錯体、スルホニウム塩、アミンイミド、ポリアミン塩、ジシアンジアミド等や、これらの変性物があり、これらは単独でも、２種以上の混合体であってもよい。中でも、マイクロカプセル型イミダゾール系潜在性硬化剤が好適である。
【００４７】
シランカップリング剤としては、特に限定されないが、例えば、エポキシ系、アミノ系、メルカプト・スルフィド系、ウレイド系等を挙げることができる。シランカップリング剤を添加することにより、有機材料と無機材料との界面における接着性が向上される。
【００４８】
導電性粒子２２としては、異方性導電フィルムにおいて使用されている公知の何れの導電性粒子を挙げることができる。導電性粒子２２としては、例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、或いは、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。
【００４９】
なお、上述した説明では、ベースフィルム２１上にＡＣＦ又はＮＣＦからなる接着フィルム２が積層されてなる接着フィルム２を用いたが、この例に限定されるものではない。例えば、フィルム積層体は、ＡＣＦとＮＣＦとが積層された２層以上の異方性導電フィルムとしてもよい。
【００５０】
また、接着フィルム２は、接着フィルム２のベースフィルム２１が積層された面とは反対の面側にもカバーフィルムを設ける構成としてもよい。また、例えば、複数の太陽電池セルの電極同士を電気的に接続するための銅箔付き接着フィルムとしてもよい。
【実施例１】
【００５１】
次いで、本発明の実施例について説明する。本実施例では、巻芯３に嵌合させる弾性リング４の種類を変えたリール部材を用意し、各リール部材に長さ３００ｍの接着フィルムを巻回した。そして、各リール部材から通常通りに巻芯及び弾性リングが回転しながら接着フィルムを巻き出したときのバインダー樹脂のはみ出しや、ブロッキングの有無について確認した。また、各リール部材の巻芯及び弾性リングの回転を規制した状態で接着フィルムを引き出したときの巻締まり負荷強度を測定するとともに測定後のはみ出しの有無について評価した。
【００５２】
各実施例及び比較例に用いるリール部材は、図３に示すように、リールフランジ５の内周面に凹溝１１からなる弾性リング４の退避スペース１０が設けられている。また、各リール部材に巻回する接着フィルムは、ソニーケミカル＆インフォメーションデバイス株式会社製ＡＣＦを用いた。接着フィルムの接着剤層の厚みは１０〜２５μｍ、バインダーの最低溶融粘度は３．０×１０−４Ｐａ・Ｓである。
【００５３】
実施例１では、弾性リングの材料として、ショアＡ硬度４０°のブチルゴムを用いた。また、弾性リングの厚さＤは２ｍｍであり、退避スペース１０と弾性リング４との断面積比率：退避スペース１０断面積（Ａ×Ｄ＋Ｃ×Ｄ）／弾性リング４断面積（Ｂ×Ｄ）は、５％である。また、接着フィルムの巻回時における張力は０．７５Ｎである。
【００５４】
実施例２では、弾性リングの材料として、ショアＡ硬度８０°のブチルゴムを用いた他は、実施例１と同様の条件とした。
【００５５】
実施例３では、弾性リングの材料として、ショアＡ硬度４０°のニトリルゴムを用いた他は、実施例１と同様の条件とした。
【００５６】
実施例４では、弾性リングの材料として、ショアＡ硬度８０°のニトリルゴムを用いた他は、実施例１と同様の条件とした。
【００５７】
実施例５では、弾性リングの材料として、ショアＡ硬度４０°のＮＥを用いた他は、実施例１と同様の条件とした。
【００５８】
実施例６では、弾性リングの材料として、ショアＡ硬度８０°のＮＥを用いた他は、実施例１と同様の条件とした。
【００５９】
実施例７では、弾性リングの材料として、ショアＡ硬度４０°のウレタンを用いた他は、実施例１と同様の条件とした。
【００６０】
実施例７では、弾性リングの材料として、ショアＡ硬度８０°のウレタンを用いた他は、実施例１と同様の条件とした。
【００６１】
比較例１では、弾性リング４が設けられていない従来のリール部材を用いて接着フィルムを巻回した他は、実施例１と同様の条件とした。
【００６２】
比較例２では、弾性リングの材料として、ショアＡ硬度３０°のブチルゴムを用いた他は、実施例１と同様の条件とした。
【００６３】
比較例３では、弾性リングの材料として、ショアＡ硬度９０°のブチルゴムを用いた他は、実施例１と同様の条件とした。
【００６４】
実施例及び比較例に係るリール部材から通常通りに接着フィルムを巻き出したときのバインダー樹脂のはみ出しや、ブロッキングの有無については、図９に示すように、測定治具に各リール部材をセットし、接着フィルムを巻き出し、先端に５０ｇの錘Ｗを吊した状態で常温で２４時間放置する。そして、リールフランジの側面を光学顕微鏡で観察し、はみ出しの有無について確認した。次いで、接着フィルムを通常通りに巻き出して、ブロッキングの有無について確認した。そして、はみ出しが観察されない場合を◎、はみ出しが観察されたが実用上問題ない場合を○、ブロッキングが生じて正常に巻き出せなかった場合を×とした。
【００６５】
また、実施例及び比較例に係る巻締まり負荷強度の測定は、図１０に示すように、測定治具に各リール部材をセットし、巻芯及び弾性リングの回転を規制した状態でプッシュプルゲージＧで接着フィルムを引き出し、荷重のピークを測定した。また、リールフランジの側面を光学顕微鏡で観察し、はみ出しの有無について確認した。測定結果を表１に示す。
【００６６】
【表１】
0005982158.tif 000002
【００６７】
表１に示すように、各実施例に係るリール部材においては、実用上問題ない程度のはみ出しが見られた程度で、ブロッキングは発生しなかった。また、巻締まり負荷強度も１Ｎ以上と良好であり、接着フィルムの引き出し後においても使用不能なはみ出しは観察されなかった。
【００６８】
また、各実施例のうち、弾性リングのショアＡ硬度を８０°とした実施例２，４，６，８では、巻締まり負荷強度が５Ｎ以上と良好な結果となった。
【００６９】
一方、弾性リングを設けていない比較例１では、通常通りに接着フィルムを巻き出す際に、はみ出しによるブロッキングが生じ、実用困難となった。また、ショアＡ硬度３０°の弾性リングを用いた比較例２では、接着フィルムの引き出し時における巻締まり負荷強度が０．５Ｎと低く、また引き出し後にははみ出しが生じ実用困難となった。さらに、ショアＡ硬度９０°の弾性リングを用いた比較例３では、通常通りに接着フィルムを巻き出す際に、はみ出しによるブロッキングが生じ、実用困難となった。
【００７０】
これより、弾性リングの材料は、ショアＡ硬度が３０°より大きく９０°未満とすることが好ましいことが判る。
【実施例２】
【００７１】
また、実施例２として、実施例１と同形状の退避スペース１０が設けられたリール部材において、退避スペース１０と弾性リング４との断面積比率：退避スペース１０断面積（Ａ×Ｄ＋Ｃ×Ｄ）／弾性リング４断面積（Ｂ×Ｄ）を２％としたリール部材を用意した。そして、リール部材に、長さ３００ｍの接着フィルムを巻回し、各リール部材から通常通りに接着フィルムを巻き出したときのバインダー樹脂のはみ出しや、ブロッキングの有無について確認した。また、各リール部材の回転を規制した状態で接着フィルムを引き出したときの巻締まり負荷強度を測定するとともに測定後のはみ出しの有無について評価した。
【００７２】
実施例９では、弾性リングの材料として、ショアＡ硬度４０°のブチルゴムを用いた。また、弾性リングの厚さＤは２ｍｍであり、接着フィルムの巻回時における張力は０．７５Ｎである。
【００７３】
実施例１０では、弾性リングの材料として、ショアＡ硬度８０°のブチルゴムを用いた。また、弾性リングの厚さＤは２ｍｍであり、接着フィルムの巻回時における張力は０．７５Ｎである。
【００７４】
各リール部材から通常通りに接着フィルムを巻き出したときのバインダー樹脂のはみ出しや、ブロッキングの有無についての観察や、各リール部材の回転を規制した状態で接着フィルムを引き出したときの巻締まり負荷強度の測定、及び接着フィルムの引き出し時におけるはみ出しの観察、評価手法は実施例１と同様である。測定結果を表２に示す。
【００７５】
【表２】
0005982158.tif 000003
【００７６】
表２に示すように、実施例９及び実施例１０においては、いずれも実用上問題ない程度のはみ出しが見られた程度で、ブロッキングは発生しなかった。また、巻締まり負荷強度も１Ｎ以上と良好であり、接着フィルムの引き出し後においても使用不能なはみ出しは観察されなかった。
【実施例３】
【００７７】
また、実施例３として、退避スペース１０が設けられていないリール部材を用意した。すなわち、実施例３にかかるリール部材は、退避スペース１０と弾性リング４との断面積比率：退避スペース１０断面積（Ａ×Ｄ＋Ｃ×Ｄ）／弾性リング４断面積（Ｂ×Ｄ）を０％とした。そして、リール部材に、長さ３００ｍの接着フィルムを巻回し、各リール部材から通常通りに接着フィルムを巻き出したときのバインダー樹脂のはみ出しや、ブロッキングの有無について確認した。また、各リール部材の回転を規制した状態で接着フィルムを引き出したときの巻締まり負荷強度を測定するとともに測定後のはみ出しの有無について評価した。
【００７８】
比較例４では、弾性リングの材料として、ショアＡ硬度４０°のブチルゴムを用いた。また、弾性リングの厚さＤは２ｍｍであり、接着フィルムの巻回時における張力は０．７５Ｎである。
【００７９】
比較例５では、弾性リングの材料として、ショアＡ硬度８０°のブチルゴムを用いた。また、弾性リングの厚さＤは２ｍｍであり、接着フィルムの巻回時における張力は０．７５Ｎである。
【００８０】
各リール部材から通常通りに接着フィルムを巻き出したときのバインダー樹脂のはみ出しや、ブロッキングの有無についての観察や、各リール部材の回転を規制した状態で接着フィルムを引き出したときの巻締まり負荷強度の測定、及び接着フィルムの引き出し時におけるはみ出しの観察、評価手法は実施例１と同様である。測定結果を表３に示す。
【００８１】
【表３】
0005982158.tif 000004
【００８２】
表３に示すように、比較例４及び比較例５においては、いずれも通常通りに接着フィルムを巻き出す際に、はみ出しが生じ、実用が困難となった。これは、弾性リングが圧縮変形された際の退避スペースが設けられていないため、弾性リングが充分に圧縮することができず、接着フィルムの巻装体に生じる巻圧を吸収することができなかったためである。
【実施例４】
【００８３】
また、実施例４として、ウレタンゴムからなる弾性リングを備えたリール部材を用意した。実施例４に係るリール部材は、退避スペース１０と弾性リング４との断面積比率：退避スペース１０断面積（Ａ×Ｄ＋Ｃ×Ｄ）／弾性リング４断面積（Ｂ×Ｄ）を５％とした。そして、リール部材に、長さ３００ｍの接着フィルムを張力０．７５Ｎで巻回し、各リール部材から通常通りに接着フィルムを巻き出したときのバインダー樹脂のはみ出しや、ブロッキングの有無について確認した。また、各リール部材の回転を規制した状態で接着フィルムを引き出したときの巻締まり負荷強度を測定するとともに測定後のはみ出しの有無について評価した。
【００８４】
実施例１１では、ショアＡ硬度４０°、厚さ１ｍｍの弾性リングを用いた。
【００８５】
実施例１２では、ショアＡ硬度４０°、厚さ２ｍｍの弾性リングを用いた。
【００８６】
実施例１３では、ショアＡ硬度４０°、厚さ５ｍｍの弾性リングを用いた。
【００８７】
実施例１４では、ショアＡ硬度８０°、厚さ１ｍｍの弾性リングを用いた。
【００８８】
実施例１５では、ショアＡ硬度８０°、厚さ２ｍｍの弾性リングを用いた。
【００８９】
実施例１６では、ショアＡ硬度８０°、厚さ５ｍｍの弾性リングを用いた。
【００９０】
各リール部材から通常通りに接着フィルムを巻き出したときのバインダー樹脂のはみ出しや、ブロッキングの有無についての観察や、各リール部材の回転を規制した状態で接着フィルムを引き出したときの巻締まり負荷強度の測定、及び接着フィルムの引き出し時におけるはみ出しの観察、評価手法は実施例１と同様である。測定結果を表４に示す。
【００９１】
【表４】
0005982158.tif 000005
【００９２】
表４に示すように、実施例１１〜１６は、いずれも実用上問題はない。ゴム硬度が４０°である実施例１１〜１３では、接着フィルムを通常通り巻き出す際、はみ出しは観察されなかったが、接着フィルムを引き出す際の巻締まり負荷強度は厚さが増すにつれて低くなる傾向がある。一方、ゴム硬度が８０°である実施例１４〜１６では、厚さが１ｍｍの実施例１４において接着フィルムを通常通り巻き出す際、若干のはみ出しが観察されたが、厚さが薄くなるに従って接着フィルムを引き出す際の巻締まり負荷強度は上がる傾向がある。
【００９３】
このように、通常通りに巻芯及び弾性リングが回転しながら接着フィルムを巻き出す際におけるはみ出し評価と、巻芯及び弾性リングの回転を規制した状態で接着フィルムを引き出す際の巻締まり負荷強度とは、弾性リングのゴム硬度や厚みによって、相反する場合がある。
【符号の説明】
【００９４】
１  リール部材、２  接着フィルム、３  巻芯、４  弾性リング、５  リールフランジ、１０  退避スペース、１１  凹溝、１２  凸条リブ、１３  環状リブ、２０  接着剤層、２１  ベースフィルム、２２  導電性粒子
【図１】
0005982158.tif 000006
【図２】
0005982158.tif 000007
【図３】
0005982158.tif 000008
【図４】
0005982158.tif 000009
【図５】
0005982158.tif 000010
【図６】
0005982158.tif 000011
【図７】
0005982158.tif 000012
【図８】
0005982158.tif 000013
【図９】
0005982158.tif 000014
【図１０】
0005982158.tif 000015
【図１１】
0005982158.tif 000016
【図１２】
0005982158.tif 000017
【図１３】
0005982158.tif 000018